(57)【要約】【課題】織物の経糸やトリコット編に用いたときに、タテスジ欠点の発生しない三葉断面または五葉断面の異形断面繊維糸を提供する。【解決手段】（１）三葉断面形状を有する単繊維からなる異形断面繊維糸であって、単繊維の断面の異形度（外接円直径を内接円直径で除した値）の平均値が１．８〜２．０であることを特徴とする異形断面繊維糸。（２）五葉断面形状を有する単繊維からなる異形断面繊維糸であって、単繊維の断面の異形度（外接円直径を内接円直径で除した値）の平均値が１．５〜１．７であることを特徴とする異形断面繊維糸。【選択図】なし【特許請求の範囲】
【請求項１】
三葉断面形状を有する単繊維からなる異形断面繊維糸であって、単繊維の断面の異形度（外接円直径を内接円直径で除した値）の平均値が１．８〜２．０であることを特徴とする異形断面繊維糸。
【請求項２】
五葉断面形状を有する単繊維からなる異形断面繊維糸であって、単繊維の断面の異形度（外接円直径を内接円直径で除した値）の平均値が１．５〜１．７であることを特徴とする異形断面繊維糸。
【請求項３】
請求項１または２記載の異形断面繊維糸を異形断面繊維糸として含んでなることを特徴とする布帛。
【発明の詳細な説明】
【０００１】
【発明の属する技術分野】
本発明は、異形断面繊維糸に関する。特に、三葉断面繊維糸、五葉断面繊維糸に関する。
【０００２】
【従来の技術】
三葉断面、五葉断面などの異形断面繊維糸は、丸断面糸にはない独特の光沢感・肌触りを有しており、インナー用途などに用いられている。
【０００３】
しかし、これらの異形断面繊維糸を織物の経糸やトリコット編みに用いると、経方向に均一な光沢感がみられず、光沢スジ欠点、いわゆるタテスジとなる。タテスジは布帛の品位を落とし、規格外不合格品といった製品ロスを発生させることがある。
【０００４】
タテスジを発生させる要因としては、原料となるポリマーの粘度のバラツキ、口金吐出孔の設計誤差及び経時的な変化、紡糸温度のバラツキ、冷却状態のバラツキなどによる糸断面形状のバラツキが考えられる。欠点を有しない正常な糸においても、繊維断面形状は均一ではなく、実際にはある程度のバラツキを持っているのだが、繊維断面形状のバラツキがある限度を超えるものが入ると、前述のようなタテスジとなる。
【０００５】
従来タテスジを防ぐには、厳しい管理幅による検査を実施する必要があり、検査の手間がかかるとともにこれもまた製品ロスとなっていた。
【０００６】
また、逆に糸条内の単繊維間で異形度を大きくばらつかせることにより、タテスジ欠点を吸収する（目立たなくさせる）技術が開示されている（特許文献１参照。）。しかしこの技術においては、同一口金で異形度の異なる複数種の単繊維を作るため、特殊な口金を必要とすることや、紡糸糸切れの増加や、糸の用途が限定されるなどの問題があった。
【０００７】
【特許文献１】
特開平１１−２７９８２７号公報
【０００８】
【発明が解決しようとする課題】
本発明は、織物の経糸やトリコット編に用いたときに、タテスジ欠点の発生しない三葉断面または五葉断面の異形断面繊維糸を提供することを課題とする。
【０００９】
【課題を解決するための手段】
本発明者等は、鋭意検討の結果、タテスジ欠点の定量的な指標として後述するＲＩＸ値を見出し、異形断面繊維糸の異形度とＲＩＸ値の関係に着目することにより本発明に想到した。
【００１０】
すなわち本発明は、三葉断面形状を有する単繊維からなる異形断面繊維糸であって、単繊維の断面の異形度（外接円直径を内接円直径で除した値）が１．８〜２．０であることを特徴とする異形断面繊維糸である。
【００１１】
また本発明は、五葉断面形状を有する単繊維からなる異形断面繊維糸であって、単繊維の断面の異形度が１．５〜１．７であることを特徴とする異形断面繊維糸である。
【００１２】
【発明の実施の形態】
本発明の異形断面繊維糸に用いる合成繊維としては、各種の熱可塑性樹脂、例えばポリアミド、ポリエステルおよびそれらの共重合体など、好ましくは、ナイロン６、ナイロン６６、ポリエチレンテレフタレート等を採用することができる。
【００１３】
その製糸方法としては例えば、これらの樹脂を加熱溶融し、溶融されたポリマーを紡糸口金から吐出し、引き続き冷却、固化させた後、給油・交絡・延伸を行い巻き取る溶融紡糸法を採用することができる。また、冷却固化後の未延伸糸を一旦巻き取った後、延伸を行う二工程法でも、一旦巻き取ること無くそのまま連続して延伸を行う一工程法でもよい。
【００１４】
本発明の異形断面繊維糸は、三葉または五葉の断面形状を有する。三葉断面とは、図１にその一例を示すように、３カ所の凸部を有する。また、五葉断面とは、図２にその一例を示すように、５カ所の凸部を有する。
【００１５】
また本発明の異形断面繊維糸は、単繊維の断面の異形度の平均値が、三葉断面繊維糸においては１．８〜２．０であることが重要であり、また五葉断面繊維糸においては、１．５〜１．７であることが重要である。そうすることで、タテスジ欠点を解消することができる。
【００１６】
ここで、先にも述べた異形度とＲＩＸ値との関係について説明する。
【００１７】
まず異形度とは、単繊維の断面の外接円直径を内接円直径で除した値である（図１，２参照。）。
【００１８】
またＲＩＸ値とは、走行する糸条の側面に光を当てたときの近赤外線領域の反射強度の、基準糸に対する比である。本発明者等は、タテスジ欠点の定量的な指標としてＲＩＸ値が有効であることを見出した。本発明に至る検討においては、測定装置としては東レエンジニアリング製“ＲＩＸ−ＳＲ５００”を用い、３０ｍ／ｍｉｎで連続走行する糸条に光をあて、その反射光を、近赤外線領域のみを通過するフィルターに通して、基準糸近赤外線強度を５０％（ＲＩＸ値５０）として１分間測定した。また、基準糸としては７８ｄｔｅｘ−２４ｆｉｌの丸断面繊維糸、三葉断面繊維糸としては４４ｄｔｅｘ−１３ｆｉｌ、五葉断面繊維糸としては３３ｄｔｅｘ−１０ｆｉｌのものを用いた。
【００１９】
図３，４は、それぞれ三葉断面繊維糸、五葉断面繊維糸における、異形度とＲＩＸ値との関係を示したグラフである。尚、様々な異形度の糸は、溶融温度、ポリマー粘度を変えることにより得た。同一の口金スペックにおける異形度の調整手段としては、溶融温度を高くすることにより、低異形度の糸を得ることができ、また、ポリマー粘度が高いチップ（繊維原料）を用いることにより、高異形度の糸を得ることができる。
【００２０】
図３，４が示すように、本発明の異形断面繊維糸が規定する異形度の範囲内においては、異形度の変化に対するＲＩＸ値があまり変化していない。すなわち、当該範囲内に異形度が収まるよう管理して異形断面繊維糸を製造すれば、その範囲内で異形度が変動したとしても、タテスジとして認識されるような大きな光沢の変動は出じないことを意味する。
【００２１】
これは、異形断面繊維の側面における光の反射への寄与について、ある異形度の範囲では凸部が支配的であったり、ある範囲では凹部も寄与したりなど、異形度の範囲によって光の反射への寄与の態様が異なるため、ＲＩＸ値と単調ならざる関係を有しているものと推測する。
【００２２】
本発明の布帛は、本発明の異形断面繊維糸を異形断面繊維糸として含んでなることを特徴とする。そうすることで、織物の経糸やトリコット編に異形断面繊維糸を用いても、タテスジ欠点の発生を抑えることができる。
【００２３】
尚、「異形断面繊維糸として含んでなる」とは、例えば丸断面繊維糸を混用しても良いことを意味する。
【００２４】
【実施例】
（評価方法）
（１）異形度
包埋法により、パラフィン樹脂で糸を固めた後、ミクロトームで糸断面の薄膜サンプルを作成した。これを光学顕微鏡にて４００倍に拡大して断面写真を撮影し、前述の定義に基づきマルチフィラメントの平均値として算出した。
【００２５】
（２）ＲＩＸ値
前述と同様にして測定した。
【００２６】
（３）布帛の品位
光沢スジの程度を目視で判定し、次の３段階に評価した。
Ｗ１：良品
Ｗ２：品位下限
Ｗ３：使用不可。
【００２７】
［実施例１］
相対粘度２．７０のナイロン６チップを、紡糸温度２６５℃で加熱溶融し、吐出孔スリット幅ａが０．１ｍｍ、スリット長ｂが０．４１ｍｍである図５に示すような口金を用いて吐出し、２０℃、風速３０ｍ／ｍｉｎの冷却風により冷却・固化し、給油、交絡を行い、２８４４ｍ／ｍｉｎで引き取り、引き続き一旦巻き取ることなく１．４５倍に延伸、１５５℃で熱セットして、４０００ｍ／ｍｉｎで巻き取り、４４ｄｔｅｘ−１３ｆｉｌの三葉断面繊維糸を６００本のドラム巻で得た。
【００２８】
各糸について異形度と、ＲＩＸ値を測定した。その結果を表１に示す。尚、表中における異形度、ＲＩＸ値の平均値・最大値・最小値は、ドラム巻のマルチフィラメント１本ごとを単位とする（以下の実施例・比較例においても同様。）。
【００２９】
ついでこの６００本をビームに巻き取り、トリコット編みにした。品位はＷ１（良品）であった。また、光沢感・肌触りともに三葉断面繊維糸として申し分のないものであった。
【００３０】
［比較例１］
紡糸温度を２７５℃に変えた以外は実施例１と同様にして、三葉断面繊維糸と、それを用いたトリコット編みを製造した。トリコット編みの品位はＷ２〜Ｗ３（品位下限〜使用不可）であった。
【００３１】
［比較例２］
ナイロン６チップの相対粘度を２．９５に変えた以外は実施例１と同様にして三葉断面繊維糸と、それを用いたトリコット編みを製造した。トリコット編みの品位はＷ３（使用不可）であった。
【００３２】
【表１】
2004285537.tif 000002
【００３３】
［実施例２］
相対粘度２．７０のナイロン６チップを紡糸温度２６５℃で加熱溶融し、吐出孔スリット幅ａが０．０７ｍｍ、スリット長ｂが０．８ｍｍである図６に示すような口金を用いて吐出し、２０℃、風速３０ｍ／ｍｉｎの冷却風により冷却・固化し、給油、交絡を行い、３６６７ｍ／ｍｉｎで引き取り、引き続き一旦巻き取ることなく１．３倍に延伸、１５５℃で熱セットして、４５００ｍ／ｍｉｎで巻き取り、３３ｄｔｅｘ−１０ｆｉｌの五葉断面繊維糸を７６８本のドラム巻で得た。
【００３４】
各糸について、異形度とＲＩＸ値を測定した。その結果を表２に示す。
【００３５】
ついでこの７６８本をビームに巻き取り、トリコット編みにした。品位はＷ１（良品）であった。また、光沢感・肌触りともに五葉断面繊維糸として申し分のないものであった。
【００３６】
［比較例３］
紡糸温度を２７５℃に変えた以外は実施例２と同様にして、五葉断面繊維糸と、それを用いたトリコット編みを製造した。トリコット編みの品位はＷ３（使用不可）であった。
【００３７】
【表２】
2004285537.tif 000003
【００３８】
【発明の効果】
本発明により、織物の経糸やトリコット編に用いたときに、タテスジ欠点の発生しない三葉断面または五葉断面の異形断面繊維糸を提供することができる。またひいては、異形断面繊維糸を経糸等に用いても、光沢スジ欠点のない良好な品位の布帛を得ることができる。
【図面の簡単な説明】
【図１】三葉断面繊維糸の断面形状の一例を示す図である。
【図２】五葉断面繊維糸の断面形状の一例を示す図である。
【図３】三葉断面繊維糸の異形度とＲＩＸ値の関係を示すグラフである。
【図４】五葉断面繊維糸の異形度とＲＩＸ値の関係を示すグラフである。
【図５】三葉断面繊維糸を製造するための口金の吐出孔形状の一例を示す図である。
【図６】五葉断面繊維糸を製造するための口金の吐出孔形状の一例を示す図である。
【符号の説明】
１：外接円
２：内接円
ａ：吐出孔のスリット幅
ｂ：吐出孔のスリット長さ
【図１】
2004285537.tif 000004
【図２】
2004285537.tif 000005
【図３】
2004285537.tif 000006
【図４】
2004285537.tif 000007
【図５】
2004285537.tif 000008
【図６】
2004285537.tif 000009